СТРОИТЕЛЬНЫЙ ЭЛЕМЕНТ ЗДАНИЯ С ДЕКОРАТИВНЫМ АРМИРОВАННЫМ СЛОЕМ
CONSTRUCTION ELEMENT OF BUILDING WITH DECORATIVE REINFORCED LAYER

Изобретение относится к производству строительных материалов и может применяться для изготовления панелей с армированной декоративной отделкой для ограждающих конструкций (стеновых панелей, лоджий) в промышленном, гражданском и других видах строительства.
Известно декоративное изделие для здания, содержащее несущий и армированный декоративный слои (Свидетельство на полезную модель РФ №5797 кл. С04В 28/00 опубл. 16.01.98 г.).
Недостатком известного декоративного изделия является большой расход материалов в связи с необходимостью нанесения трех слоев штукатурки общей толщиной 4,9-8,0 см, что ведет к удорожанию отделки.
Техническим результатом изобретения является получение строительного элемента здания с декоративным армированным слоем, обладающего достаточной трещиностойкостью декоративного слоя при минимальной его толщине.
Технический результат достигается тем, что строительный элемент здания, содержащий несущий и армированный декоративный слой, снабжен сеткой с мелкими ячейками размером от 0,1×0,1 до 0,3×0,3 см и сеткой с крупными ячейками размером от 0,5×0,5 до 1,0×1,0 см, расположенной между несущим слоем и мелкоячеистой сеткой.
Технический результат достигается также тем, что сетка с крупными ячейками выполнена с выступами в местах соединения ячеек.
Технический результат достигается также тем, что сетка с мелкими ячейками изготовлена из стеклянных щелочестойких нитей или стеклянных нитей с полимерным покрытием.
Технический результат достигается также тем, что высота выступов сетки с крупными ячейками составляет 0,4-1,0 мм.
Технический результат достигается также тем, что толщина декоративного слоя составляет 0,15-0,3 см.
Технический результат достигается также тем, что декоративный слой состоит из следующих компонентов, масс.%:
- Белый цемент М500 - 20,2
- Песок мраморный - 34,5
- Мука мраморная - 20,0
- Пигмент - 1,0
- Акриловый полимер - 15,2
- Вода - остальное до 100.
На фиг.1 показан общий вид, а на фиг.2 показан поперечный разрез строительного элемента, например стеновой панели с декоративным (лицевым) армированным слоем.
Стеновая панель состоит из несущего бетонного 1 и декоративного 2 слоя. Декоративный слой 2 армирован двумя сетками. За несущим бетонным слоем 1 расположена сетка 3 с крупными ячейками размером от 0,5×0,5 до 1,0×1,0 см с выступами 4 в узлах сетки, например полипропиленовая. За ней расположена сетка 5 с мелкими ячейками размером от 0,1×0,1 до 0,3×0,3 см, например стеклопластиковая с полимерным покрытием. Вместо стеклопластиковой сетки возможно применение стеклосетки, изготовленной из щелочестойких нитей.
Декоративный слой 2 изготавливается отдельно от несущего бетонного слоя 1 строительного элемента здания. Декоративный слой 2 приформовывается к бетонному несущему слою 1 в заводских условиях при изготовлении строительных элементов лицевой поверхностью вниз. Сетки раскладываются на основании, например, на рабочем поддоне. Для предотвращения прилипания состава декоративного слоя 2 к поддону используется полиэтиленовая пленка. Сначала на поддон укладывают сетку с крупными ячейками и выступами 4 в узлах соединения ячеек сетки выступами вниз, которые упираются в поддон. Поверх сетки 3 раскладывают сетку 5 с мелкими ячейками. Это нужно для того, чтобы уменьшить образование и развитие усадочных трещин. Затем сверху втиранием сквозь ячейки сеток наносится декоративный состав 2. Декоративный состав слоя 2 наносится на сетки сплошным слоем, толщиной в пределах 0,15-0,3 см. При толщине декоративного слоя 2 свыше 0,3 см после затвердевания на лицевой поверхности слоя 2 могут появиться трещины. Сетки укладывают без зазора, но при разравнивании и втирании смеси происходит их раздвижка и образуется пространственная структура армирования. Затвердевание состава происходит в естественных условиях или во влажной среде с подогревом. На лицевой поверхности декоративного слоя 2 не допускаются видимые с расстояния 1 метра трещины, щербины, зазубрины, плешины, волнистость, разрыв декора, смещение декора. Для приготовления декоративного состава применяют следующие компоненты, в соотношениях (масс.%):
белый цемент М500 - 20,2, песок мраморный - 34,5, мука мраморная - 20,0, пигмент - 1,0, акриловый полимер - 15,2, вода - остальное до 100.
Белый портландцемент, мраморный песок, акриловый полимер, вода и пигмент, определяющий тон декоративного ковра, смешиваются в указанных пропорциях. В тару после перемешивания сухих компонентов добавляется акриловый полимер и вода и перемешивается до однородной массы.
Применение данного изобретения позволит повысить трещиностойкость и уменьшить толщину декоративного слоя за счет снижения расхода материалов и затрат на его изготовление. Это достигается увеличением процента армирования, а именно, за счет использования двух сеток с разными размерами ячеек. Использование только двух мелкоячеистых сеток малоэффективно в связи с неравномерным проникновением состава, что ведет к получению низкого качества декоративного армированного слоя. Применение двух крупноячеистых сеток не дает достаточной прочности декоративному слою, он становится хрупким, в следствие чего, теряет свои эксплуатационные и эстетические свойства. Размер мелких ячеек сетки должен быть таким, чтобы, с одной стороны, сквозь него проходил декоративный состав, а с другой - исключал появление усадочных трещин при затвердевании декоративного отделочного состава. При этом сетка 3 с крупными ячейками с выступами в узлах соединения ячеек создает конструктивное армирование декоративного слоя. Выступы позволяют фиксировать положение сетки в декоративном слое и оставаться внутри декоративного слоя (по аналогии с фиксаторами арматуры в бетоне). При этом на основании проведенных исследований установлено, что эффективность армирования снижается с увеличением сеток более двух.
Применяемая стеклопластиковая сетка с полимерным покрытием обладает большой кислото- и щелочестойкостью, температуроустойчивостью, гибкостью, высокой прочностью на растяжение, имеет длительный срок службы.
Предложенный декоративный армированный слой для фасадной (лицевой) отделки стеновых панелей имеет высокие эксплуатационные свойства морозостойкости, стойкости в слабых кислых средах pH и технологичен в работе (хорошо совмещаются компоненты между собой; удобоукладываемы).
Надежность строительного элемента здания с предлагаемым декоративным армированным слоем обуславливается сохранением потребительских качеств в течение регламентированного срока службы 20-25 лет.
Адгезионная прочность покрытия к бетонной основе составляет 2,0-2,5 МПа.
2
В результате проведения исследования паропроницаемости образцов значение сопротивления паропроницанию составляет R=0,075 м·ч·Па/мг (коэффициент паропроницаемости бетона µ=0,029 мг/м·ч·Па).